СЫРЬЕВАЯ СМЕСЬ ДЛЯ ИЗГОТОВЛЕНИЯ СТРОИТЕЛЬНЫХ ИЗДЕЛИЙ
CRUDE MIXTURE FOR MAKING CONSTRUCTION PRODUCTS

Изобретение относится к промышленности строительных материалов, а именно к составам сырьевых смесей для изготовления строительных изделий: кирпича, блоков, облицовочной плитки, черепицы.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение прочности строительных изделий, изготовленных из сырьевой смеси.
Технический результат достигается тем, что в сырьевой смеси для изготовления строительных изделий, включающей глину, макулатуру, древесные опилки и измельченное стекловолокно, компоненты находятся при следующем соотношении, мас.%: глина 83,0-87,0; макулатура 0,5-1,0; древесные опилки 5,0-6,0; измельченное стекловолокно 7,0-11,0.
В таблице приведены составы сырьевой смеси.
Компоненты
Состав, мас.%:
1
2
3
Глина
87,0
84,5
83,0
Макулатура
1,0
0,5
1,0
Древесные опилки
5,0
6,0
5,0
Измельченное стекловолокно
7,0
9,0
11,0
Прочность на сжатие, МПа
не менее 10
не менее 10
не менее 10
Для приготовления сырьевой смеси может быть использована качественная глина любых месторождений. Макулатуру измельчают на куски размером 3-7 мм. Стекловолокно (любого химического состава) нарезают на отрезки длиной 10-100 мм.
Глину измельчают до размера кусков 10-20 мм, сушат и размалывают сухим способом. Древесные опилки смешивают с измельченной макулатурой и измельченным стекловолокном, добавляют глину и еще раз смешивают. Полученную сырьевую смесь увлажняют до 8-12% и формуют из нее изделия, которые обжигают при температуре 1000-1200°С.
Источник информации
1. SU 1379257, C03C 10/00, 1988.